폴리에스테르 유닛 성분 으로서 , 폴리 옥시 프로필렌 ( 2 . 2 ) - 2 , 2 - 비스 ( 4 - 히드록시 페닐 ) 프로판 60 . 1 질 량부 , 폴리 옥시 에틸렌 ( 2 . 2 ) - 2 , 2 - 비스 ( 4 - 히드록시 페닐 ) 프로판 14 . 3 질 량부 , 테레프탈산 12 . 0 질 량부 , 무수 트리 멜 리트 산 3 . 2 질 량부 , 푸마르산 10 . 4 질 량부 및 티타늄 테트라 부 톡 시드 0 . 3 질 량부 를 유리제 4 리터 의 4 구 플라스크 에 넣 고 , 온도계 , 교반 막대 , 콘덴서 및 질소 도입 관 을 장착 하 여 맨틀 히터 내 에 두 었 다 . 다음 에 플라스크 내 를 질소 가스 로 치환 한 후 , 교반 하 면서 서서히 승 온 하 고 , 200 ℃ 의 온도 에서 교반 하 면서 , 3 시간 반응 시켜 폴리에스테르 수지 로 이루어지 는 결착 수지 2 를 얻 었 다 . 이 결착 수지 2 는 , 중량 평균 분자량 ( Mw ) 70000 , 수 평균 분자량 ( Mn ) 3100 , 피크 분자량 ( Mp ) 5000 이 었 다 .